(57)【要約】【課題】長期間に渡り過酢酸や過酸化水素等の過酸化物を分解することのできる過酸化物の処理方法を提供する。【解決手段】白金族金属と白金族金属酸化物とを固体担体上に担持した触媒と、過酸化物を接触させることで、過酸化物を分解させる過酸化物の処理方法。【選択図】なし【特許請求の範囲】
【請求項１】
少なくとも白金族金属と白金族金属酸化物とを固体担体上に担持した触媒を過酸化物に接触させることで、過酸化物を分解することを特徴とする過酸化物の処理方法。
【請求項２】
白金族金属が、白金であることを特徴とする請求項１に記載の過酸化物の処理方法。
【請求項３】
白金族金属酸化物が、酸化イリジウム及び／又は酸化ルテニウムであることを特徴とする請求項１又は２に記載の過酸化物の処理方法。
【請求項４】
固体担体が、チタン、ジルコニウム、ニオブ、アルミニウム、タンタル、バナジウム、鉄、及び／又はその酸化物からなる群より選ばれる一種の金属、又はそれらの金属を主成分とする合金及び／又はその酸化物であることを特徴とする請求項１から３のいずれか一項に記載の過酸化物の処理方法。
【請求項５】
過酸化物が、過酢酸及び／又は過酸化水素であることを特徴とする請求項１から４のいずれか一項に記載の過酸化物の処理方法。
【発明の詳細な説明】
【技術分野】
【０００１】
本発明は、過酸化物の処理方法に関する。
【背景技術】
【０００２】
過酢酸や過酸化水素等の過酸化物は強い酸化力を持つことが知られており、水溶液はペットボトルのような容器の殺菌、洗浄用途や、紙パルプや繊維の漂白、半導体洗浄用途として広く使用されている。このような工場からは、使用済の高濃度の過酢酸及び／又は過酸化水素等の過酸化物を含有する排水が排出される問題がある。これらのものは、（１）殺菌作用があるため、そのまま排水処理設備に流すと排水処理・活性汚泥の微生物を殺してしまう可能性がある、（２）過酸化水素は水質汚濁防止法の指定物質あるなどの理由から、河川・下水への放流や排水処理設備に流す前に、分解する必要がある。
【０００３】
過酢酸や過酸化水素等の過酸化物を含有した排水を分解して処理方法としては、例えば、白金担持触媒を用いて過酸化物含有水溶液を処理する方法が開示されている（特許文献１）。しかしながら、白金担持触媒を用いた上記処理方法では、過酸化物を分解する分解性能に優れるが、酸や過酸化物との接触で触媒が劣化し、長期間に渡り処理することができなかった。また、実用的な耐久性を得るためには、白金触媒層の膜厚を１０μｍ〜２５０μｍと非常に厚く担持させる必要があり、経済性が悪い問題点があった。
【０００４】
また、特許文献２に開示されているように、白金以外にもパラジウム、イリジウム、ルテニウム等が担持された触媒を用いて過酸化水素を分解する方法が開示されている。
このような触媒は、過酢酸や過酸化水素等の過酸化物において、白金よりも劣化し難く耐久性に優れるが、十分な分解性能が得られない問題があった。
【０００５】
以上より、長期間に渡り過酢酸や過酸化水素等の過酸化物を分解することのできる過酸化物の処理方法が求められていた。
【先行技術文献】
【特許文献】
【０００６】
【特許文献１】特開平１０−３３７５７６号公報
【特許文献２】特開２０１３−１３８６８号公報
【発明の概要】
【発明が解決しようとする課題】
【０００７】
本発明の目的は、長期間に渡り過酢酸や過酸化水素等の過酸化物を分解することのできる過酸化物の処理方法を提供することである。
【課題を解決するための手段】
【０００８】
本発明者らは、白金族金属と白金族金属酸化物とを固体担体上に担持した触媒と、過酸化物を接触させることで、過酸化物を分解させる過酸化物の処理方法が上記課題を解決できることを見出し、本発明を完成するに至った。
【０００９】
すなわち、本発明は以下に示すものである。
【００１０】
第一の発明は、少なくとも白金族金属と白金族金属酸化物とを固体担体上に担持した触媒を過酸化物に接触させることで、過酸化物を分解することを特徴とする過酸化物の処理方法である。
【００１１】
第二の発明は、白金族金属が、白金であることを特徴とする第一の発明に記載の過酸化物の処理方法である。
【００１２】
第三の発明は、白金族金属酸化物が、酸化イリジウム及び／又は酸化ルテニウムであることを特徴とする第一又は第二の発明に記載の過酸化物の処理方法である。
【００１３】
第四の発明は、固体担体が、チタン、ジルコニウム、ニオブ、アルミニウム、タンタル、バナジウム、鉄、及び／又はその酸化物からなる群より選ばれる一種の金属、又はそれらの金属を主成分とする合金及び／又はその酸化物であることを特徴とする第一から第三の発明のいずれか一項に記載の過酸化物の処理方法である。
【００１４】
第五の発明は、過酸化物が、過酢酸及び／又は過酸化水素であることを特徴とする第一から第四の発明のいずれか一項に記載の過酸化物の処理方法である。
【発明の効果】
【００１５】
長期に渡り過酢酸や過酸化水素等の過酸化物を分解することのできる過酸化物の処理方法を提供することができる。
【発明を実施するための形態】
【００１６】
本発明の過酸化物の処理方法について説明する。
【００１７】
本発明の過酸化物の処理方法は、白金族金属と白金族金属酸化物とを固体担体上に担持した触媒を過酸化物に接触させることで、過酸化物を分解させることを特徴とする過酸化物の処理方法である。
【００１８】
＜触媒＞
本発明に用いる有機過酸化物を分解する触媒は、固体担持体に白金族金属と白金族金属酸化物とを少なくとも担持している触媒である。
【００１９】
白金族金属としては、白金、ルテニウム、ロジウム、パラジウム、オスミウム、イリジウムが挙げられる。これらの中でも特に、過酸化物の分解性能に優れる点より白金が好ましく挙げられる。
【００２０】
白金族金属酸化物としては、酸化ルテニウム、酸化ロジウム、酸化パラジウム、酸化オスミウム、酸化イリジウムが挙げられる。これらの中でも特に、耐久性に優れる点より、酸化ルテニウムと酸化イリジウムが好ましく挙げられる。
【００２１】
白金族金属と白金族金属酸化物とを固体担体上に担持させた触媒の中でも、白金と酸化イリジウム、白金と酸化ルテニウム、白金と酸化イリジウムと酸化ルテニウムからなる群より選ばれる１つが好ましく挙げられ、特に長期間に渡り過酸化物を分解できる点より、白金と酸化イリジウムと酸化ルテニウムとを固体担体上に担持させた触媒を用いることが好ましく挙げられる。
【００２２】
白金族金属と白金族酸化物からなる触媒層の厚みは、０．００１〜１０μｍが好ましく、０．０１〜５．０μｍがより好ましく、０．０１〜１．０μｍが特に好ましく挙げられる。
【００２３】
白金族金属と白金族金属酸化物とを担持させる固体担体としては、チタン、ジルコニウム、バナジウム、ニオブ、タンタル、鉄、アルミニウム及び／又はその酸化物からなる群より選ばれる一種の金属、又はそれらの金属を主成分とする合金及び／又はその酸化物からなる金属や、活性炭、シリカ、アルミナ、シリカアルミナ、炭化珪素、ゼオライト、ボーキサイト、ケイソウ土等の代表的な担体を用いることができる。それらの金属を主成分とする合金としては、アルミ合金、チタン合金、ステンレス等が挙げられる。これらの中でも、酸条件下における耐久性に優れる点より、チタン、ジルコニウム、ニオブ、鉄、タンタル、バナジウムからなる群より選ばれる少なくとも一種の金属又はそれらの金属を主成分とする合金からなる金属を用いることが好ましく挙げられ、特に、耐久性・加工性・経済性を考慮した場合、チタンを用いることが好ましく挙げられる。
【００２４】
また、この分解反応は触媒との接触反応であり、反応促進の点から表面積が大きい方が望ましく、固体担体の形状は、エキスパンドメタル、網、パンチングメタル、ハニカム構造、繊維、不織布等が好ましく挙げられる。また、担体表面の粗面化処理も好ましく挙げられる。
【００２５】
固体担体に白金族金属と白金族金属酸化物とを担持させる方法としては、周知の方法を用いることができ、例えば、塗布後の焼成による熱分解法、含浸法、共沈法、沈着法、混練法、イオン交換法、溶融法等により担持させて触媒を製造することができる。これらの中でも、熱分解法が簡単に製造でき、且つ、触媒を担体に密着性よく強固に担持できる点で好ましく挙げられる。
【００２６】
塗布法を用いた熱分解法を詳細に説明する。アルコール溶媒中に白金族金属塩と白金族金属の塩化物とを溶解させて塗布液を作製し、担体に該塗布液を塗布した後、電気炉にて２００〜６００℃にて熱処理することで白金族金属の塩化物を白金族金属酸化物に分解し、触媒を製造することができる。
上記アルコール溶媒としては、メタノール、エタノール、プロパノール、ブタノール、ペンタノール、シクロヘキサノール等が挙げられる。
上記塗布の方法としては、スプレー塗布、刷毛塗り、ディップ、噴霧、カーテンフローコート、ドクターブレード等が挙げられる。
【００２７】
＜過酸化物＞
過酸化物としては、過酢酸等の過カルボン酸、過酸化水素、過酸化エステル、ケトンパーオキサイド、過酸化ジアルキル、過酸化ジアシル等が挙げられる。
【００２８】
本発明の過酸化物の処理方法では、過酸化物の中でも特に過酢酸と過酸化水素とを分解するのに優れる特徴を有している。
【００２９】
過酸化物は、溶媒に溶解している状態でもよく、水に溶解させた状態で用いることが好ましく挙げられる。
【００３０】
通常、工場等から排出される過酸化物を含有した排水は、過酢酸や過酸化水素等の過酸化物の他に、酢酸等の酸性物質を含有しており、ｐＨは３以下である。本発明の処理方法では、ｐＨ調整を全くせずとも処理することができ、触媒が劣化し難いため長期に渡り処理することが可能である。
【００３１】
本発明の過酸化物の処理方法は、過酸化物を触媒に接触させればよく、固定床方式、流動方式、懸濁触媒方式等の任意の方法で実施することができる。
【００３２】
処理温度は、低温から高温の幅広い範囲で十分な分解速度が得られるが、望ましくは１０〜８０℃、より好ましくは４０〜８０℃で処理することで分解速度をさらに向上させることができる。
【００３３】
過酸化物の処理によって、例えば、過酢酸や過酸化水素はそれぞれ次の反応式で酸素を発生して分解する。
２ＣＨ３ＣＯＯＯＨ→２ＣＨ３ＣＯＯＨ＋Ｏ２
２Ｈ２Ｏ２→２Ｈ２Ｏ＋Ｏ２
【００３４】
過酢酸等の過酸化物を分解すると酢酸等の有機成分が生成しＢＯＤ、ＣＯＤ源となるが、活性汚泥処理装置、接触酸化処理装置等の排水処理装置を利用してＢＯＤ、ＣＯＤ成分を除去することができる。酸成分を除去した後、排水として川に流すことも可能であるが、工場用水や生活用水に再利用することも可能である。
【００３５】
以上より、本発明の過酸化物の処理方法を用いることで、長期間に渡り過酸化物を処理することができる。
【実施例】
【００３６】
以下、本発明を実施例に基づいてより詳細に説明する。なお、本発明は本実施例によりなんら限定されない。
【００３７】
（触媒１の製造）
ブタノール２５０ｍｌにヘキサクロロ白金（ＩＶ）酸六水和物２８．２ｇ、塩化イリジウム６．３ｇを溶解させた塗布液を作製した。
金属基体として２０×５０ｍｍ、厚さ０．８ｍｍのエキスパンドチタン基体（ＪＩＳ  ２種）の表面を粗面化したものを用いた。該エキスパンドチタン基体の表面粗さを表面粗さ計（（株）ミツトヨ製、サーフテスト、ＳＪ−４１０）を用いて測定し、Ｒａ（算術平均粗さ）が５．０μｍであることを確認した。この基体に該塗布液を刷毛にて塗布後、５８０℃に保持した電気炉内で１０分焼成を行い、過酸化物分解用の触媒（触媒１：白金と酸化イリジウム担持）を得た。
この触媒について、断面観察にて触媒層の厚さを調べたところ、０．３４２μｍであった。
【００３８】
（触媒２の製造）
ブタノール２５０ｍｌにヘキサクロロ白金（ＩＶ）酸六水和物２８．２ｇ、塩化ルテニウム５．５ｇを溶解させた塗布液を作製した。
金属基体として２０×５０ｍｍ、厚さ０．８ｍｍのエキスパンドチタン基体（ＪＩＳ  ２種）の表面を粗面化したものを用いた。該エキスパンドチタン基体の表面粗さを表面粗さ計（（株）ミツトヨ製、サーフテスト、ＳＪ−４１０）を用いて測定し、Ｒａ（算術平均粗さ）が５．０μｍであることを確認した。この基体に該塗布液を刷毛にて塗布後、５８０℃に保持した電気炉内で１０分焼成を行い、過酸化物分解用の触媒（触媒２：白金と酸化ルテニウム担持）を得た。
この触媒について、断面観察にて触媒層の厚さを調べたところ、０．３３７μｍであった。
【００３９】
（触媒３の製造）
ブタノール２５０ｍｌにヘキサクロロ白金（ＩＶ）酸六水和物２８．２ｇ、塩化イリジウム２．６ｇ、塩化ルテニウム２．５ｇを溶解させた塗布液を作製した。
金属基体として２０×５０ｍｍ、厚さ０．８ｍｍのエキスパンドチタン基体（ＪＩＳ  ２種）の表面を粗面化したものを用いた。該エキスパンドチタン基体の表面粗さを表面粗さ計（（株）ミツトヨ製、サーフテスト、ＳＪ−４１０）を用いて測定し、Ｒａ（算術平均粗さ）が４．９μｍであることを確認した。この基体に該塗布液を刷毛にて塗布後、５８０℃に保持した電気炉内で１０分焼成を行い、過酸化物分解用の触媒（触媒２：白金と酸化イリジウムと酸化ルテニウム担持）を得た。
この触媒について、断面観察にて触媒層の厚さを調べたところ、０．３３７μｍであった。
【００４０】
（比較触媒１の製造）
ブタノール２５０ｍｌにヘキサクロロ白金（ＩＶ）酸六水和物３３．２ｇを溶解させた塗布液を作製した。
金属基体として２０×５０ｍｍ、厚さ０．８ｍｍのエキスパンドチタン基体（ＪＩＳ  ２種）の表面を粗面化したものを用いた。該エキスパンドチタン基体の表面粗さを表面粗さ計（（株）ミツトヨ製、サーフテスト、ＳＪ−４１０）を用いて測定し、Ｒａ（算術平均粗さ）が５．０μｍであることを確認した。この基体に該塗布液を刷毛にて塗布後、５８０℃に保持した電気炉内で１０分焼成を行い、過酸化物分解用の触媒（比較触媒１：白金担持）を得た。
この触媒について、断面観察にて触媒層の厚さを調べたところ、０．３３３μｍであった。
【００４１】
（比較触媒２の製造）
ブタノール２５０ｍｌに塩化イリジウム３６．５ｇを溶解させた塗布液を作製した。
金属基体として２０×５０ｍｍ、厚さ０．８ｍｍのエキスパンドチタン基体（ＪＩＳ  ２種）の表面を粗面化したものを用いた。該エキスパンドチタン基体の表面粗さを表面粗さ計（（株）ミツトヨ製、サーフテスト、ＳＪ−４１０）を用いて測定し、Ｒａ（算術平均粗さ）が５．１μｍであることを確認した。この基体に該塗布液を刷毛にて塗布後、５８０℃に保持した電気炉内で１０分焼成を行い、過酸化物分解用の触媒（比較触媒２：酸化イリジウム担持）を得た。
この触媒について、断面観察にて触媒層の厚さを調べたところ、０．３４２μｍであった。
【００４２】
（実施例１〜３、比較例１、２）
触媒１〜３、比較触媒１、２をそれぞれ用い、下記過酸化物含有水溶液を用いて処理試験を行った。処理試験の方法は、上記で得られた触媒をそれぞれ下記過酸化物含有水溶液４０００ｍＬに浸漬し、撹拌しながら２５℃の条件で、１００時間処理した。該操作を繰り返し、過酢酸３０ｐｐｍ以下で、かつ、過酸化水素１００ｐｐｍ以下まで繰り返し処理できる回数を調べた。該操作を繰り返した回数が多いほど触媒の劣化が少なく、長期に渡り過酢酸や過酸化水素等の過酸化物を処理できると判断できる。該繰り返し操作の回数は１０回以上が好ましく、５０回以上であることが特に好ましく挙げられる。
［過酸化物含有水溶液の組成］
過酢酸        ２０００ｐｐｍ
過酸化水素  １００００ｐｐｍ
酢酸          １．５％
初期のｐＨ      ２．９
【００４３】
【表１】
2015181984.tif 000002
【００４４】
表１より、比較例１は回数が７回であり、すぐに触媒が劣化してしまうため、長期に渡り処理できないことがわかる。比較例２にいたっては、触媒の触媒性能が劣るため１回も処理できないことがわかる。
実施例１〜３では、比較例１、２と比較し、繰り返し処理することができ、特に実施例３は触媒が劣化しにくいため、長期に渡り過酢酸及び過酸化水素を処理できることがわかる。
【００４５】
以上より、本発明の過酸化物の処理方法を用いることで、長期間に渡り過酸化物を処理できることがわかる。